СПОСОБ ПОЛУЧЕНИЯ КОМПОЗИЦИЙ КАТАЛИЗАТОРА ГИДРОКРЕКИНГА

2
1. Способ получения селективного в отношении нафты катализатора гидрокрекинга, содержащего от 3 до 4,8 мас.% молибдена, в расчете на металл, и от 1,5 до 3 мас.% никеля, в расчете на металл, который включает введение в тугоплавкий оксидный носитель, содержащий алюминийоксидный связующий компонент и компонент цеолита Y в количестве от 65 до 75 мас.%, в расчете на общую массу катализатора, никеля и молибдена, находящихся в растворе, содержащем лимонную кислоту, где компонент цеолита Y имеет размер элементарной ячейки в диапазоне от 24,42 до 24,52 Å, молярное отношение диоксида кремния к оксиду алюминия (ДКОА) в диапазоне от 10 до 15, и площадь поверхности от 910 до 1020 м/г.
2. Способ по п. 1, в котором никель и молибден диспергируют совместно с компонентами тугоплавкого оксидного носителя и подвергают экструзии с образованием экструдата.
3. Способ по п. 1, в котором никель и молибден вводят в предварительно сформованный тугоплавкий оксидный носитель способом пропитки объема пор.
4. Способ по п. 2, в котором экструдат или пропитанный тугоплавкий оксидный носитель прокаливают при температуре в диапазоне от 450°C до 850°C, с образованием катализатора.
5. Способ по любому из пп. 1-4, который дополнительно включает стадию сульфидирования.
6. Способ гидрокрекинга углеводородного сырья, который включает контактирование сырья при повышенной температуре с каталитической композицией, полученной способом по любому из пп. 1-5.
6
7
7. Способ по п. 6, который включает контактирование сырья с каталитической композицией при температуре процесса в диапазоне от 250 до 500°C и общем давлении на входе в реактор в диапазоне от 3×10 до 3×10 Па.